FR 2539788 A1 19840727 FR 8301144 A 19830126 Enduit de protection pour panneau d'isolation extérieure de bâtiments La présente invention concerne un enduit de protection pour panneau dtisolation extérieure de bâtiments, comprenant des liants hydrauliques, des charges allégeantes, des adjuvents et constituant une partie solide à gâcher avec de l'eau. Cet enduit correspond à la nécessité actuelle d'isoler au maximum l'habitat neuf ou rénové pour limiter les pertes thermiques et, en conséquence la consommation d'énergie. Dans les enduits de l'art antérieur, une fissuration apparait dans le temps et ces enduits sont encore relativement lourds car leur masse spécifique est voisine de 1,8 Kg/dm3. Dans l'enduit obtenu par le procédé de fabrication décrit dans la demande de brevet FR 82 18004 du 27 octobre 4982 de la demanderesse, la masse spécifique a été abaissée aux environs de 1 Kg/dm3 et la tendance à la fissuration a été considérablement diminuée. La présente invention a pour but de procurer un enduit dont la masse spécifique se situe toujours au environ de 1 Kg/dm3, mais dont la fissuration est quasiment inexistante Un autre avantage de cet enduit réside dans lofait qu'il adhère sur tous les isolants alvéolaires utilisés dans la construction, comme par exemple le polystyrène ou le polyuréthane. La présente invention est caractérisée en ce que sur cent parties en poids, les liants hydrauliques sont constitués d'environ 17 parties de ciment blanc, 3 à 7 parties de chaux aérienne, 50 parties de sable de granulométrie voisine de 0,1 mm, 15 parties de sable de gra nulométrie voisine de 1 mm, les charges allégeantes sont constituées de 5 à 10 parties de mica expansé, et les adjuvents sont constitués de 0,1 à 0,3 partie d'éther cellulosique, 0,1 partie de vinylacétate d'éthylène, de 0,1 à 0,3 partie de stéarate de calcium, de 0,01 à 0,03 partie de sulfonate d'oléfines Avantageusement, cet enduit est gâchable avec de l'eau représentant en poids environ 33 parties supplémentaires et au moment du gâchage, on lui ajoute environ 3,3 parties de latex. Il est décrit ci-après, à titre d'exemple, un enduit de protection selon l'invention, composé en poids de 100 parties élémentaires. L'enduit de protection comprend dans sa formulation trois types de produits constituant un enduit solide. Le premier type de produit, c'est-à-dire les liants hydrauliques, constitue la base de la matrice de l'enduit. Ces liants hydrauliques sont constitués d'environ - 17 parties de ciment blanc pouvant éventuellement être coloré pour une meilleure présentation. - 3 à 7 parties de chaux aérienne ou éteinte qui permet un certain allègement et une perméabilité favorisant la circulation de l'air - 50 parties de sable séché de fine granulométrie (environ 0,1 mm) favo- risant aussi la perméabilité à l'air - 15 parties de sable séché de granulométrie moyenne (environ 1 mm) Le deuxième type de produit, ctest à dire les charges allégeantes, représente environ 5 à 10 parties en poids, mais 30 à 50 parties en volume sur 100 parties également. Ces charges allégeantes sont généralement de la "vermiculite", c'est-à-dire des billes de mica expansé d'un diamètre d'environ 1 mmo Le troisième type de produit, c'est a-dire les adjuvents2 facilite la mise en oeuvre de l'enduit. Ces adjuvents sont constitués d'environ - 0,1 à 0,3- partie d'éther cellulosique, "Tylase P 6000 Z2'l de la Société "HOECHST", qui crée une modification des propriétés rhéologiqueset joue le rôle d'un rétenteur d'eau provoquant-ainsi un épaississement de l'enduit - 0,1 partie de vinylacétate d'éthylène, résine à émulsion R530Z de la Société "11ACKER-CHEMIE", qui est une poudre dispersable facilitant le gâchage et plastifiant l'ensemble - 0,1 à 0,3 partie de stéarate de calcium qui joue le rôle d'un hydrofugeant et d'un agent de démoulage - 0,01 à 0,03 partie de sulfonate d'oléfine "Ostapur" de la Société "HOECHST", qui joue le rôle d'un entraineur d'air, qui facilite également le mous sage et la glisse sur les outils utilisés pour poser cet enduit. Pour appliquer cet enduit solide ainsi obtenu. sur un panneau d'isolation, il faut le gâcher avec de l'eau en rajoutant 33 parties de cette eau pour constituer un mortier. Au cours du gâchage, on rajoute 3,3 parties de "latex", butadiène-styrène de la Société "DOW CHEMICAL",. Sans sortir du cadre de l'invention, on peut bien sûr remplacer certains produits par des produits équivalents. REVENDICATIONS 1/ Enduit de protection pour panneau d'isolation extérieure de bâtiments comprenant des liants hydrauliques, des charges allégeantes, des adjuvents, et constituant une partie solide à gâcher avec de l'eau, caractérisé en ce que, sur cent parties en poids, les liants hydrauliques sont constitués d'environ 17 parties de ciment blanc, 3 à 7 parties de chaux aérienne, 50 parties de sable de granulométrie voisine de 0,1 mm, 15 parties de sable de granulométrie voisine de 1 mm, les charges allés geantes sont constituées de 5 à 10 parties de mica expansé, et les adjuvents sont constitués de 0,1 à 0,3 partie d'éther cellulosique, 0,1 partie de vinylacétate d'éthylène, de 0,1 à 0,3 partie de stéarate de calcium, de 0,01 à 0,03 partie de sulfonate d'oléfine. 2/ Enduit de protection selon la revendication 1, caractérisé en ce qu'il est gâchable avec de l'eau représentant en poids environ 33 parties supplémentaires. 3/ Enduit de protection selon la revendication 1, caractérisé en ce qu'on lui ajoute, au moment du gâchage environ 3,3 parties de latex.